(57)【要約】      （修正有）【課題】変形による白濁が生じ難い粘着シートを提供する。【解決手段】ベースポリマーが、アクリル系セグメントとウレタン系セグメントを含み、アクリル系セグメント１００重量部に対するウレタン系セグメントの含有量が３〜３０重量部であり、ウレタン系セグメントは、ポリエーテルウレタンおよびポリエステルウレタンからなる群から選択される１種以上のウレタン鎖を含み、アクリル系セグメント１００重量部に対するポリエーテルウレタン系セグメント以外のウレタン系セグメントの含有量は１５重量部以下である、アクリル系ベースポリマーを含有する粘着剤。及び粘着剤がシート状に形成され粘着シート５。【選択図】図１
2019131681.tif 000002
【特許請求の範囲】
【請求項１】
アクリル系ベースポリマーを含有する粘着剤がシート状に形成されている粘着シートであって、
前記ベースポリマーは、アクリル系セグメントとウレタン系セグメントを含み、前記アクリル系セグメント１００重量部に対するウレタン系セグメントの含有量が３〜３０重量部であり、
前記ウレタン系セグメントが、ポリエーテルウレタンおよびポリエステルウレタンからなる群から選択される１種以上のウレタン鎖を含み、かつ前記アクリル系セグメント１００重量部に対するポリエーテルウレタン系セグメント以外のウレタン系セグメントの含有量が１５重量部以下である、粘着シート。
【請求項２】
前記ウレタン系セグメントの重量平均分子量が３０００〜５００００である、請求項１に記載の粘着シート。
【請求項３】
前記アクリル系セグメントは、構成モノマー成分全量に対する炭素数６以下の鎖状アルキル基を有する（メタ）アクリル酸アルキルエステルの量が、３０〜８０重量％である、請求項１または２に記載の粘着シート。
【請求項４】
前記アクリル系セグメント１００重量部に対するポリエーテルウレタン系セグメントの含有量が３重量部以上である、請求項１〜３のいずれか1項に記載の粘着シート。
【請求項５】
前記アクリル系ベースポリマーは、前記アクリル系セグメントが前記ウレタン系セグメントより架橋されている、請求項１〜４のいずれか１項に記載の粘着シート。
【請求項６】
前記アクリル系ベースポリマーを５０重量％以上含有する、請求項１〜４のいずれか１項に記載の粘着シート。
【請求項７】
さらに重量平均分子量が１０００〜３００００のアクリル系オリゴマーを含む、請求項１〜６のいずれか１項に記載の粘着シート。
【請求項８】
請求項１〜７のいずれか1項に記載の粘着シートの一方の面に透明フィルムが固着されている、粘着性フィルム。
【請求項９】
硬化性粘着剤組成物を基材上に層状に塗布し、前記粘着剤組成物の硬化を行う、粘着シートの製造方法であって、
前記粘着剤組成物は、アクリル系モノマーおよび／またはその部分重合物、ならびにウレタン（メタ）アクリレートを含み、
前記アクリル系モノマーおよびその部分重合物の合計１００重量部に対する前記ウレタン（メタ）アクリレートの含有量が、３〜３０重量部であり、
前記ウレタン（メタ）アクリレートが、ポリエーテルウレタン（メタ）アクリレートおよびポリエステルウレタン（メタ）アクリレートからなる群から選択される１種以上のウレタン（メタ）アクリレートを含み、かつ前記アクリル系モノマーおよびその部分重合物の合計１００重量部に対するポリエーテルウレタン（メタ）アクリレート以外のウレタン（メタ）アクリレートの含有量が７重量部以下である、粘着シートの製造方法。
【請求項１０】
前記ウレタン（メタ）アクリレートの重量平均分子量が３０００〜５００００である、請求項９に記載の粘着シートの製造方法。
【請求項１１】
前記アクリル系モノマーの部分重合物は、構成モノマー成分全量に対する炭素数６以下の鎖状アルキル基を有する（メタ）アクリル酸アルキルエステルの量が、３０〜８０重量％である、請求項９または１０に記載の粘着シートの製造方法。
【請求項１２】
前記粘着剤組成物は、前記ウレタン（メタ）アクリレートとしてポリエーテルウレタン（メタ）アクリレートを含み、
アクリル系モノマーおよびその部分重合物の合計１００重量部に対して、ポリエーテルウレタン（メタ）アクリレートを３重量部以上含有する、請求項９〜１１のいずれか１項に記載の粘着シートの製造方法。
【請求項１３】
前記粘着剤組成物が、さらに光重合開始剤を含有する、請求項９〜１２のいずれか1項に記載の粘着シートの製造方法。
【請求項１４】
前記粘着剤組成物が、アクリル系モノマーおよびその部分重合物を合計５０重量％以上含有する、請求項９〜１３のいずれか１項に記載の粘着シートの製造方法。
【請求項１５】
前記粘着剤組成物が、さらに重量平均分子量が１０００〜３００００のアクリル系オリゴマーを含む、請求項９〜１４のいずれか１項に記載の粘着シートの製造方法。
【発明の詳細な説明】
【技術分野】
【０００１】
本発明は、粘着シートおよびその製造方法に関する。さらに、本発明は粘着シートの一方の面に透明フィルムが固着された粘着性フィルムに関する。
【背景技術】
【０００２】
物品の接合、保護、装飾等の種々の局面において粘着シートが用いられている。粘着シートの代表例として、アクリル系ベースポリマーを主成分とする粘着剤から形成されたアクリル系粘着シートが挙げられる。アクリル系粘着シートは、適度な濡れ性、凝集性および接着性等の粘着特性を示し、耐候性や耐熱性等にも優れている。
【０００３】
アクリル系粘着剤は、構成モノマーの種類や共重合比の変更により、ガラス転移温度等の諸特性を容易に調整できる。アクリル系粘着剤は、ベースポリマーに架橋構造を導入することにより、凝集力を高め、接着特性等を調整することもできる。例えば、側鎖に水酸基やカルボキシ基等の反応性官能基を有するポリマーと、イソシアネートやエポキシ等の架橋剤とを反応させることにより、ポリマーに架橋構造を導入できる。また、共重合成分として、１分子中に２以上の重合性官能基を有する多官能のモノマーまたはオリゴマーを用いることにより、架橋構造を有するポリマーが得られる。アクリル系ポリマーに架橋構造を導入するための多官能モノマー・オリゴマーとしては、一般に多官能（メタ）アクリレートが用いられる。
【０００４】
粘着剤の凝集性を高めることにより、剪断貯蔵弾性率が大きくなり、接着の保持力が向上する傾向がある。一方、粘着剤の凝集性を高めると、粘性が低下する傾向があり、低温環境での接着力が不足する場合がある。低温での接着性に優れる粘着剤として、ウレタンオリゴマーとアクリル系モノマーとを共重合したウレタン系粘着剤が知られている（例えば特許文献１）。
【先行技術文献】
【特許文献】
【０００５】
【特許文献１】国際公開第２０１４／０２７７８８号
【発明の概要】
【発明が解決しようとする課題】
【０００６】
ベースポリマーにウレタンポリマー鎖に由来する構造（ウレタン系セグメント）を有する粘着剤は、アクリル系モノマーのみからなるベースポリマーを用いた粘着剤では達成困難な特性を有し得る。しかし、本発明者らの検討により、ウレタン系セグメントとアクリル系セグメントとが結合したベースポリマーを用いた粘着剤により構成される粘着シートは、変形に伴って白濁が生じるとの課題があることが判明した。
【０００７】
このような粘着シートを、透明性が求められる用途に使用すると、使用に伴って白濁が生じ、視認性に問題が生じる場合がある。例えば、家電製品等のメンブレンスイッチでは、表面シートの印刷部分の保護等を目的として、表面に粘着シートを介して保護シートが設けられている。スイッチの押下による変形の繰り返しにより粘着シートが白濁すると、表面シートに印刷された文字等が視認し難くなり、スイッチの識別が困難となる等の不具合を生じる。
【０００８】
このような課題に鑑み、本発明は、変形に伴う白濁が生じ難い粘着シートの提供を目的とする。
【課題を解決するための手段】
【０００９】
本発明は、アクリル系ベースポリマーを含有する粘着剤がシート状に形成されている粘着シートに関する。ベースポリマーは、アクリル系セグメントとウレタン系セグメントを含み、アクリル系セグメント１００重量部に対するウレタン系セグメントの含有量が３〜３０重量部である。ウレタン系セグメントは、ポリエーテルウレタンおよびポリエステルウレタンからなる群から選択される１種以上のウレタン鎖を含む。
【００１０】
アクリル系セグメント１００重量部に対するポリエーテルウレタン系セグメント以外のウレタン系セグメントの含有量は１５重量部以下である。アクリル系セグメント１００重量部に対するポリエーテルウレタン系セグメントの含有量は３重量部以上が好ましい。ウレタン系セグメントの重量平均分子量は、３０００〜５００００が好ましい。
【００１１】
アクリル系セグメントは、構成モノマー成分全量に対する炭素数６以下の鎖状アルキル基を有する（メタ）アクリル酸アルキルエステルの量が、３０〜８０重量％であることが好ましい。
【００１２】
ベースポリマーにおいて、アクリル系セグメントとウレタン系セグメントは、共有結合している。一実施形態において、アクリル系ベースポリマーは、アクリル系セグメントがウレタン系セグメントにより架橋された構造を有する。アクリル系セグメントがウレタン系セグメントにより架橋されたポリマーは、例えば、アクリル系セグメントを構成するモノマー成分と、末端に（メタ）アクリロイル基を有するウレタン（メタ）アクリレートとの共重合により得られる。
【００１３】
本発明の一実施形態の粘着シートの製造方法では、硬化性粘着剤組成物を基材上に層状に塗布し、粘着剤組成物の硬化が行われる。粘着剤組成物は、アクリル系モノマーおよび／またはその部分重合物、ならびにウレタン（メタ）アクリレートを含む。アクリル系モノマーおよびその部分重合物の合計１００重量部に対するウレタン（メタ）アクリレートの含有量が、３〜３０重量部である。粘着剤組成物は、さらに光重合開始剤を含有していてもよい。粘着剤組成物は、アクリル系モノマーおよびその部分重合物を合計５０重量％以上含有することが好ましい。
【００１４】
粘着剤組成物に含まれるウレタン（メタ）アクリレートは、ポリエーテルウレタン（メタ）アクリレートおよびポリエステルウレタン（メタ）アクリレートからなる群から選択される１種以上のウレタン（メタ）アクリレートを含み、アクリル系モノマーおよびその部分重合物の合計１００重量部に対するポリエーテルウレタン（メタ）アクリレート以外のウレタン（メタ）アクリレートの含有量が１５重量部以下である。ウレタン（メタ）アクリレートの重量平均分子量は３０００〜５００００が好ましい。
【００１５】
さらに、本発明は、上記粘着シートの一方の面に透明フィルムが固着されている、粘着性フィルムに関する。
【発明の効果】
【００１６】
本発明の粘着シートは、引張等による変形に伴う白濁が生じ難い。そのため、透明性が要求される用途、特にメンブレンスイッチの保護フィルムのような変形を伴う用途に適している。
【図面の簡単な説明】
【００１７】
【図１】離型フィルム付き粘着シートの構成例を示す断面図である。
【図２】粘着シートの使用形態の一例を示す断面図である。
【発明を実施するための形態】
【００１８】
本発明の粘着シートは、粘着剤がシート状に形成されたものである。粘着シートを構成する粘着剤は、アクリル系ベースポリマーを含有する。
【００１９】
［ベースポリマー］
アクリル系ベースポリマーは、アクリル系セグメントとウレタン系セグメントを含むベースポリマーのアクリル系セグメント１００重量部に対するウレタン系セグメントの含有量は、３〜３０重量部である。
【００２０】
ウレタン系セグメントの量が３０重量部以下であることにより、粘着シートの引張変形時の白濁（引張白濁）が抑制される。引張白濁抑制の観点からは、ベースポリマーにおけるウレタン系セグメントの量は、アクリル系セグメント１００重量部に対して、２５重量部以下が好ましい。
【００２１】
ベースポリマー中のアクリル系セグメントとウレタン系セグメントは、共有結合により結合している。アクリル系セグメントとウレタン系セグメントが共有結合しているポリマーとしては、両方のセグメントが主鎖を構成するブロックポリマー、一方のセグメントが主鎖を構成し他方のセグメントが主鎖に結合して側鎖を構成するグラフトポリマー、および一方のセグメントが他方のセグメントを架橋している架橋ポリマーが挙げられる。グラフトポリマーおよび架橋ポリマーは、アクリル系セグメントが主鎖であり、主鎖としてのアクリル系セグメント（アクリル系ポリマー鎖）に、側鎖または架橋成分としてのウレタン系セグメントが結合しているものが好ましい。
【００２２】
粘着シートの引張白濁を抑制可能なウレタン系セグメント量の範囲は、アクリル系セグメントとウレタン系セグメントの結合様式、アクリル系セグメントおよびセグメントの組成等によっても異なる。以下では、アクリル系セグメントおよびウレタン系セグメントについて説明した後に、ウレタン系セグメントの含有量等についてより詳細に説明する。
【００２３】
＜アクリル系セグメント＞
アクリル系セグメントは、主たる構成モノマー成分として（メタ）アクリル酸アルキルエステルを含有する。なお、本明細書において、「（メタ）アクリル」とは、アクリルおよび／またはメタクリルを意味する。
【００２４】
（メタ）アクリル酸アルキルエステルとしては、アルキル基の炭素数が１〜２０である（メタ）アクリル酸アルキルエステルが好適に用いられる。（メタ）アクリル酸アルキルエステルは、アルキル基が分枝を有していてもよく、環状アルキル基を有していてもよい。
【００２５】
鎖状アルキル基を有する（メタ）アクリル酸アルキルエステルの具体例としては、（メタ）アクリル酸メチル、（メタ）アクリル酸エチル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ネオペンチル、（メタ）アクリル酸ヘキシル、（メタ）アクリル酸ヘプチル、（メタ）アクリル酸２−エチルヘキシル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸イソトリドデシル、（メタ）アクリル酸テトラデシル、（メタ）アクリル酸イソテトラデシル、（メタ）アクリル酸ペンタデシル、（メタ）アクリル酸セチル、（メタ）アクリル酸ヘプタデシル、（メタ）アクリル酸オクタデシル、（メタ）アクリル酸イソオクタデシル、（メタ）アクリル酸ノナデシル、（メタ）アクリル酸アラルキル等が挙げられる。
【００２６】
脂環式アルキル基を有する（メタ）アクリル酸アルキルエステルの具体例としては、（メタ）アクリル酸シクロペンチル、（メタ）アクリル酸シクロヘキシル、（メタ）アクリル酸シクロヘプチル、（メタ）アクリル酸シクロオクチル等の（メタ）アクリル酸シクロアルキルエステル；（メタ）アクリル酸イソボルニル等の二環式の脂肪族炭化水素環を有する（メタ）アクリル酸エステル；ジシクロペンタニル（メタ）アクリレート、ジシクロペンタニルオキシエチル（メタ）アクリレート、トリシクロペンタニル（メタ）アクリレート、１−アダマンチル（メタ）アクリレート、２−メチル−２−アダマンチル（メタ）アクリレート、２−エチル−２−アダマンチル（メタ）アクリレート等の三環以上の脂肪族炭化水素環を有する（メタ）アクリル酸エステルが挙げられる。
【００２７】
アクリル系セグメントを構成するモノマー成分全量に対する、（メタ）アクリル酸アルキルエステルの量は、３０重量％以上が好ましく、４０重量％以上がより好ましく、５０重量％以上がさらに好ましい。セグメントのガラス転移温度（Ｔｇ）を適切な範囲とする観点から、アクリル系セグメントは、構成モノマー成分全量に対する炭素数４〜１０の鎖状アルキル基を有する（メタ）アクリル酸アルキルエステルの量が上記範囲であることが好ましい。
【００２８】
なお、アクリル系セグメントの構成成分（例えばウレタン（メタ）アクリレート）は、アクリル系セグメントを構成するモノマー成分には含まれない。アクリル系セグメントを主鎖としてウレタン系のグラフト側鎖を有するグラフトポリマーや、アクリル系セグメントがウレタン系セグメントより架橋されている架橋ポリマーにおいて、主鎖構造にウレタン系セグメントの末端官能基が含まれている場合においても同様である。
【００２９】
アクリル系セグメントは、構成モノマー成分として、水酸基含有モノマーやカルボキシ基含有モノマーを含んでいてもよい。アクリル系セグメントが、構成モノマー成分として、水酸基含有モノマーを有する場合、高温高湿環境下での粘着剤の白濁が抑制される傾向があり、透明性の高い粘着剤が得られる。
【００３０】
水酸基含有モノマーとしては、（メタ）アクリル酸２‐ヒドロキシエチル、（メタ）アクリル酸２‐ヒドロキシプロピル、（メタ）アクリル酸４‐ヒドロキシブチル、（メタ）アクリル酸６‐ヒドロキシヘキシル、（メタ）アクリル酸８‐ヒドロキシオクチル、（メタ）アクリル酸１０‐ヒドロキシデシル、（メタ）アクリル酸１２‐ヒドロキシラウリルや（４‐ヒドロキシメチルシクロヘキシル）‐メチルアクリレート等の（メタ）アクリル酸エステルが挙げられる。これらの中でも、ウレタン系セグメントとの相溶性が高く、粘着シートの白濁が生じ難いことから、アクリル系セグメントは、構成モノマー成分として、炭素数４〜８のヒドロキシアルキル基を有する（メタ）アクリル酸エステルを含むことが好ましい。
【００３１】
アクリル系セグメントを構成するモノマー成分全量に対する、ヒドロキシ基含有モノマーの量は、１〜３５重量％が好ましく、３〜３０重量％がより好ましく、５〜２５重量％がさらに好ましい。
【００３２】
カルボキシ基含有（メタ）アクリル酸エステルとしては、（メタ）アクリル酸、（メタ）アクリル酸カルボキシエチル、（メタ）アクリル酸カルボキシペンチル等のアクリル系モノマーや、イタコン酸、マレイン酸、フマール酸、クロトン酸等が挙げられる。
【００３３】
アクリル系セグメントは、構成モノマー成分として、窒素含有モノマーを含んでいてもよい。窒素含有モノマーとしては、Ｎ−ビニルピロリドン、メチルビニルピロリドン、ビニルピリジン、ビニルピペリドン、ビニルピリミジン、ビニルピペラジン、ビニルピラジン、ビニルピロール、ビニルイミダゾール、ビニルオキサゾール、ビニルモルホリン、（メタ）アクリロイルモルホリン、Ｎ−ビニルカルボン酸アミド類、Ｎ−ビニルカプロラクタム等のビニル系モノマーや、アクリロニトリル、メタクリロニトリル等のシアノアクリレート系モノマー等が挙げられる。
【００３４】
アクリル系セグメントが、構成モノマー成分として、水酸基含有モノマー、カルボキシ基含有モノマー等の高極性モノマーを含有することにより、粘着剤の凝集力が高められ、高温での接着保持性が向上する傾向がある。アクリル系セグメントを構成するモノマー成分全量に対する高極性モノマー量（水酸基含有モノマー、カルボキシ基含有モノマー、および窒素含有モノマーの合計）は、１〜６０重量％が好ましく、５〜５０重量％がより好ましく、１０〜４５重量％がさらに好ましい。また、アクリル系セグメントを構成するモノマー成分全量に対する窒素含有モノマーの量は、１〜４０重量％が好ましく、３〜３０重量％がより好ましく、５〜２５重量％がさらに好ましい。
【００３５】
アクリル系セグメントは、上記以外のモノマー成分として、酸無水物基含有モノマー、（メタ）アクリル酸のカプロラクトン付加物、スルホン酸基含有モノマー、燐酸基含有モノマー、酢酸ビニル、プロピオン酸ビニル、スチレン、α−メチルスチレン、等のビニル系モノマー；アクリロニトリル、メタクリロニトリル等のシアノアクリレート系モノマー；（メタ）アクリル酸グリシジル等のエポキシ基含有モノマー；（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコール等のグリコール系アクリルエステルモノマー；（メタ）アクリル酸テトラヒドロフルフリル、フッ素（メタ）アクリレート、シリコーン（メタ）アクリレートや（メタ）アクリル酸２−メトキシエチル等のアクリル酸エステル系モノマー等を含んでいてもよい。
【００３６】
アクリル系セグメントは、多官能のモノマーまたはオリゴマーを含んでいてもよい。多官能化合物は、（メタ）アクリロイル基またはビニル基等の不飽和二重結合を有する重合性の官能基を、１分子中に２個以上含有する。多官能化合物としては、ポリエチレングリコールジ（メタ）アクリレート、ポリプロピレングリコールジ（メタ）アクリレート、ポリテトラメチレングリコールジ（メタ）アクリレート、ビスフェノールＡエチレンオキサイド変性ジ（メタ）アクリレート、ビスフェノールＡプロピレンオキサイド変性ジ（メタ）アクリレート、アルカンジオールジ（メタ）アクリレート、トリシクロデカンジメタノールジ（メタ）アクリレート、エトキシ化イソシアヌル酸トリアクリレート、ペンタエリストールトリ（メタ）アクリレート、ペンタエリストールジ（メタ）アクリレート、トリメチロールプロパントリ（メタ）アクリレート、ジトリメチロールプロパンテトラ（メタ）アクリレート、エトキシ化ペンタエリストールテトラ（メタ）アクリレート、ペンタエリストールテトラ（メタ）アクリレート、ジペンタエリストールポリ（メタ）アクリレート、ジペンタエリストールヘキサ（メタ）アクリレート、ネオペンチルグリコールジ（メタ）アクリレート、グリセリンジ（メタ）アクリレート、エポキシ（メタ）アクリレート、ブタジエン（メタ）アクリレート、イソプレン（メタ）アクリレート等が挙げられる。
【００３７】
アクリル系セグメントが、構成モノマー成分として多官能モノマーを含むことにより、セグメントに分枝構造（架橋構造）が導入される。後述するように、本発明の粘着剤の一実施形態においては、アクリル系セグメントにウレタン系セグメントによる架橋構造が導入される。このような架橋構造を有するベースポリマーにおいて、ウレタン系セグメント以外の多官能モノマー成分による架橋構造の導入量が増加すると、粘着剤の低温接着力が低下する場合がある。そのため、アクリル系セグメントを構成するモノマー成分全量に対する多官能化合物の量は、３重量％以下が好ましく、１重量％以下がより好ましく、０．５重量％以下がさらに好ましく、０．３重量％以下が特に好ましい。
【００３８】
アクリル系セグメントは、上記のモノマー成分の中で、（メタ）アクリル酸アルキルエステルの含有量が最も多いことが好ましい。アクリル系セグメントの構成モノマーの中で最も含有量の多いモノマー（主モノマー）の種類により、粘着シートの熱特性や透明性が左右されやすい。例えば、アクリル系セグメントの主モノマーが炭素数６以下の鎖状アルキル基を有する（メタ）アクリル酸アルキルエステルである場合に、ウレタン系セグメントとの相溶性が高く、引張白濁が抑制される傾向があり、特に、アクリル酸ブチル等のアクリル酸Ｃ４アルキルエステルが主モノマーである場合に、引張白濁が抑制される傾向がある。アクリル系セグメントを構成するモノマー成分全量に対する、炭素数６以下の鎖状アルキル基を有する（メタ）アクリル酸アルキルエステルの量は、３０〜８０重量％が好ましく、３５〜７５重量％がより好ましく、４０〜７０重量％がさらに好ましい。特に、構成モノマー成分としてのアクリル酸ブチルの含有量が上記範囲であることが好ましい。
【００３９】
ベースポリマーのガラス転移温度を低くして、低温接着性に優れる粘着剤を得る観点から、アクリル系セグメントのガラス転移温度は０℃以下が好ましい。一方、高温での接着保持力を高める観点から、アクリル系セグメントのガラス転移温度は−３０℃以上が好ましく、−２０℃以上がより好ましく、−１０℃以上がさらに好ましい。アクリル系セグメントのガラス転移温度（Ｔｇ）は、アクリル系セグメントを構成するモノマー成分を重合したポリマーの動的粘弾性測定（周波数：１Ｈｚ）による損失正接（ｔａｎδ）のピークトップ温度から求められる。
【００４０】
アクリル系セグメントとウレタン系セグメントが結合したベースポリマーでは、アクリル系セグメント単体のガラス転移温度の測定は困難であるため、理論Ｔｇに基づいて評価すればよい。理論Ｔｇは、アクリル系セグメントの構成モノマー成分のホモポリマーのガラス転移温度Ｔｇｉと、各モノマー成分の重量分率Ｗｉから、下記のＦｏｘの式により算出される。
１／Ｔｇ＝Σ（Ｗｉ／Ｔｇｉ）
【００４１】
Ｔｇはポリマー鎖の理論ガラス転移温度（単位：Ｋ）、Ｗｉはセグメントを構成するモノマー成分ｉの重量分率（重量基準の共重合割合）、Ｔｇｉはモノマー成分ｉのホモポリマーのガラス転移温度（単位：Ｋ）である。ホモポリマーのガラス転移温度としては、Polymer Handbook  第３版（John Wiley & Sons, Inc., １９８９年）に記載の数値を採用できる。上記文献に記載されていないモノマーのホモポリマーのＴｇは、動的粘弾性測定による損失正接（ｔａｎδ）のピークトップ温度を採用すればよい。
【００４２】
ベースポリマーのガラス転移温度を低くして、低温接着性に優れる粘着剤を得る観点から、アクリル系セグメントの理論Ｔｇは、１０℃以下が好ましく、０℃以下がより好ましい。一方、高温での接着保持力を高める観点から、アクリル系セグメントの理論Ｔｇは−６０℃以上が好ましく、−５０℃以上がより好ましく、−４０℃以上がさらに好ましく、−３０℃以上が特に好ましい。
【００４３】
＜ウレタン系セグメント＞
ウレタン系セグメントは、ウレタン結合を有する分子鎖である。ウレタン系セグメントは、典型的にはジオールとジイソシアネートとを反応させて得られポリウレタン鎖を含む。低温接着性と高温保持力を両立可能な粘着剤を得る観点から、ウレタン系セグメントにおけるポリウレタン鎖の分子量は、３０００〜５００００が好ましく、４０００〜４００００がより好ましく、５０００〜３００００がさらに好ましい。
【００４４】
ポリウレタン鎖の形成に用いられるジオールとしては、エチレングリコール、ジエチレングリコール、プロピレングリコール、ブチレングリコール、ヘキサメチレングリコール等の低分子量ジオール；ポリエステルポリオール、ポリエーテルポリオール、ポリカーボネートポリオール、アクリルポリオール、エポキシポリオール、カプロラクトンポリオール等の高分子量ポリオールが挙げられる。
【００４５】
これらの中でも、粘着シートの引張白濁を抑制する観点から、ポリウレタン鎖は、ジオール成分としてポリエーテルポリオールを有するポリエーテルウレタン、および／またはジオール成分としてポリエステルポリオールを有するポリエステルウレタンを含むことが好ましい。特に、ポリウレタン鎖がポリエーテルポリオールを含む場合に、粘着シートの引張白濁が抑制される傾向がある。
【００４６】
ポリエーテルポリオールは、多価アルコールにアルキレンオキシドを開環付加重合することにより得られる。アルキレンオキシドとしては、エチレンオキシド、プロピレンオキシド、ブチレンオキシド、スチレンオキシド、テトラヒドロフラン等が挙げられる。多価アルコールとしては、前述のジオールや、グリセリン、トリメチロールプロパン等が挙げられる。
【００４７】
ポリエステルポリオールは、末端に水酸基を有するポリエステルであり、カルボン酸当量に対してアルコール当量が過剰となるように多塩基酸と多価アルコールとを反応させることにより得られる。ポリエステルポリオールを構成する多塩基酸成分および多価アルコール成分としては、二塩基酸とジオールの組み合わせが好ましい。
【００４８】
二塩基酸成分としては、オルトフタル酸、イソフタル酸、テレフタル酸等の芳香族ジカルボン酸；ヘキサヒドロフタル酸、テトラヒドロフタル酸、１，３−シクロヘキサンジカルボン酸、１，４−シクロヘキサンジカルボン酸等の脂環式ジカルボン酸；シュウ酸、コハク酸、マロン酸、グルタル酸、アジピン酸、ピメリン酸、スベリン酸、アゼライン酸、セバシン酸、デカンジカルボン酸、ドデカンジカルボン酸、オクタデカンジカルボン酸等の脂肪族ジカルボン酸；これらのジカルボン酸の酸無水物、低級アルコールエステル等が挙げられる。
【００４９】
ジオール成分としては、エチレングリコール、１，２−プロパンジオール、１，３−プロパンジオール、１，３−ブタンジオール、１，４−ブタンジオール、ネオペンチルグリコール、ペンタンジオール、１，６−ヘキサンジオール、１，８−オクタンジオール、１，１０−デカンジオール、ジエチレングリコール、トリエチレングリコール、ポリエチレングリコール、ジプロピレングリコール、ポリプロピレングリコール、１，４−シクロヘキサンジメタノール、１，４−シクロヘキサンジオール、ビスフェノールＡ、ビスフェノールＦ、水添ビスフェノールＡ、水添ビスフェノールＦ等が挙げられる。
【００５０】
ポリカーボネートポリオールとしては、ジオール成分とホスゲンとを重縮合反応させて得られるポリカーボネートポリオール；ジオール成分と、炭酸ジメチル、炭酸ジエチル、炭酸ジプロビル、炭酸ジイソプロピル、炭酸ジブチル、エチルブチル炭酸、エチレンカーボネート、プロピレンカーボネート、炭酸ジフェニル、炭酸ジベンジル等の炭酸ジエステル類とをエステル交換縮合させて得られるポリカーボネートポリオール；ポリオール成分を２種以上併用して得られる共重合ポリカーボネートポリオール；上記各種ポリカーボネートポリオールとカルボキシ基含有化合物とをエステル化反応させて得られるポリカーボネートポリオール；上記各種ポリカーボネートポリオールと水酸基含有化合物とをエーテル化反応させて得られるポリカーボネートポリオール；上記各種ポリカーボネートポリオールとエステル化合物とをエステル交換反応させて得られるポリカーボネートポリオール；上記各種ポリカーボネートポリオールと水酸基含有化合物とをエステル交換反応させて得られるポリカーボネートポリオール；上記各種ポリカーボネートポリオールとジカルボン酸化合物との重縮合により得られるポリエステル系ポリカーボネートポリオール；上記各種ポリカーボネートポリオールとアルキレンオキサイドとを共重合させて得られる共重合ポリエーテル系ポリカーボネートポリオール等が挙げられる。
【００５１】
ポリアクリルポリオールは、（メタ）アクリル酸エステルと水酸基を有するモノマー成分とを共重合することにより得られる。水酸基を有するモノマーとしては、（メタ）アクリル酸２−ヒドロキシエチル、（メタ）アクリル酸２−ヒドロキシプロピル、（メタ）アクリル酸３−ヒドキシプロピル、（メタ）アクリル酸２−ヒドロキシブチル、（メタ）アクリル酸４−ヒドロキシブチル、（メタ）アクリル酸２−ヒドロキシペンチル等の（メタ）アクリル酸のヒドロキシアルキルエステル；グリセリン、トリメチロールプロパン等の多価アルコールの（メタ）アクリル酸モノエステル；Ｎ−メチロール（メタ）アクリルアミド等が挙げられる。（メタ）アクリル酸エステルとしては、（メタ）アクリル酸メチル、（メタ）アクリル酸ブチル、（メタ）アクリル酸２−エチルヘキシル、（メタ）アクリル酸シクロヘキシル等が挙げられる。
【００５２】
ポリアクリルポリオールは、共重合成分として上記以外のモノマー成分を含有していてもよい。上記以外の共重合モノマー成分としては、（メタ）アクリル酸等の不飽和モノカルボン酸；マレイン酸等の不飽和ジカルボン酸ならびにその無水物およびモノまたはジエステル類；（メタ）アクリロニトリル等の不飽和ニトリル類；（メタ）アクリルアミド、Ｎ−メチロール（メタ）アクリルアミド等の不飽和アミド類；酢酸ビニル、プロピオン酸ビニル等のビニルエステル類；メチルビニルエーテル等のビニルエーテル類；エチレン、プロピレン等のα−オレフィン類；塩化ビニル、塩化ビニリデン等のハロゲン化α，β−不飽和脂肪族単量体；スチレン、α−メチルスチレン等のα，β−不飽和芳香族単量体等が挙げられる。
【００５３】
ポリウレタン鎖の形成に用いられるジイソシアネートは、芳香族ジイソシアネートおよび脂肪族のいずれでもよい。芳香族ジイソシアネートとしては、１，５−ナフタレンジイソシアネート、４、４’−ジフェニルメタンジイソシアネート（ＭＤＩ）、４，４’−ジフェニルジメチルメタンジイソシアネート、テトラメチルジフェニルメタンジイソシアネート、１，３−フェニレンジイソシアネート、１，４−フェニレンジイソシアネート、２−クロロ−１，４−フェニルジイソシアネート、２，４−トリレンジイソシアネート、２，６−トリレンジイソシアネート、キシリレンジイソシアネート、４，４’−ジフェニルエーテルジイソシアネート、４，４’−ジフェニルスルホキシドジイソシアネート、４，４’−ジフェニルスルホンジイソシアネート、４，４’−ビフェニルジイソシアネート等が挙げられる。脂肪族ジイソシアネートとしては、ブタン−１，４−ジイソシアネート、ヘキサメチレンジイソシアネート、２，２，４−トリメチルヘキサメチレンジイソシアネート、２，４，４−トリメチルヘキサメチレンジイソシアネート、シクロヘキサン−１，４−ジイソシアネート、イソホロンジイソシアネート、ジシクロヘキシルメタン−４，４’−ジイソシアネート、１，３−ビス（イソシアネートメチル）シクロヘキサン、メチルシクロヘキサンジイソシアネート等が挙げられる。
【００５４】
ジイソシアネートとして、イソシアネート化合物の誘導体を用いることもできる。イソシアネート化合物の誘導体としては、ポリイソシアネートの２量体、イソシアネートの３量体（イソシアヌレート）、ポリメリックＭＤＩ、トリメチロールプロパンとの付加体、ビウレット変性体、アロファネート変性体、ウレア変性体等が挙げられる。
【００５５】
ジイソシアネート成分として、末端にイソシアネート基を有するウレタンプレポリマーを用いてもよい。多価アルコールとポリイソシアネート化合物とを、ポリイソシアネート化合物が過剰となるように反応させることにより、末端にイソシアネート基を有するウレタンプレポリマーが得られる。
【００５６】
ポリウレタン鎖の末端にアクリル系セグメントと結合可能な官能基を導入することにより、ウレタン系セグメントとアクリル系セグメントとの間に共有結合を形成できる。例えば、アクリル系セグメントの末端に結合可能な官能基を有するポリウレタン鎖を用いることにより、アクリル系セグメントとウレタン系セグメントとを有するブロックポリマーが得られる。ポリウレタン鎖の一方の末端に、アクリル系セグメントを構成するモノマー成分と共重合可能な官能基、またはアクリル系セグメントの側鎖に含まれるカルボキシ基や水酸基等と反応可能な官能基を有する化合物を用いることにより、アクリル系セグメント（主鎖としてのアクリル系ポリマー鎖）に、ウレタン系セグメントが側鎖として結合したグラフトポリマーが得られる。ポリウレタン鎖の両方の末端（ポリウレタン鎖が分枝を有している場合は複数の末端）に、アクリル系セグメントを構成するモノマー成分と共重合可能な官能基、またはアクリル系セグメントの側鎖に含まれるカルボキシ基や水酸基等と反応可能な官能基を有する化合物を用いることにより、アクリル系セグメントに、ウレタン系セグメントによる架橋構造を導入できる。
【００５７】
ウレタン系セグメントによる架橋構造が導入されたアクリル系ベースポリマーを得るためには、ウレタン鎖の両末端に（メタ）アクリロイル基を有する化合物を用いることが好ましい。例えば、アクリル系セグメントを構成するモノマー成分と、両末端に（メタ）アクリロイル基を有するウレタンジ（メタ）アクリレートとを共重合することにより、アクリル系セグメントにウレタン系セグメントによる架橋構造を導入できる。ウレタン（メタ）アクリレートは、アクリル系モノマーやアクリル系ポリマー鎖との相溶性に優れ、アクリル系セグメントに均一に架橋点を導入しやすいとの利点を有する。
【００５８】
両末端に（メタ）アクリロイル基を有するウレタンジ（メタ）アクリレートは、例えば、ポリウレタンの重合において、ジオール成分に加えて、水酸基を有する（メタ）アクリル化合物を用いることにより得られる。ウレタン系セグメントの鎖長（分子量）を制御する観点からは、ジオールとジイソシアネートとをイソシアネートが過剰となるように反応させてイソシアネート末端ポリウレタンを合成した後、水酸基を有する（メタ）アクリル化合物を添加して、ポリウレタンの末端イソシアネート基と（メタ）アクリル化合物の水酸基とを反応させることが好ましい。
【００５９】
多価アルコールとポリイソシアネート化合物とを、ポリイソシアネート化合物が過剰となるように反応させることにより、末端にイソシアネート基を有するウレタン鎖が得られる。イソシアネート末端ポリウレタンを得るためには、ＮＣＯ／ＯＨ（当量比）が、好ましくは１．１〜２．０、より好ましくは１．１５〜１．５となるように、ジオール成分とジイソシアネート成分を使用すればよい。ジオール成分とジイソシアネート成分とを略等量混合して反応させた後に、ジイソシアネート成分を追加してもよい。
【００６０】
水酸基を有する（メタ）アクリル化合物としては、（メタ）アクリル酸ヒドロキシエチル、（メタ）アクリル酸ヒドロキシプロピル、（メタ）アクリル酸ヒドロキシブチル、（メタ）アクリル酸ヒドロキシへキシル、ヒドロキシメチルアクリルアミド、ヒドロキシエチルアクリルアミド等が挙げられる。
【００６１】
ウレタン（メタ）アクリレートとして、荒川化学工業、新中村化学工業、東亜合成、共栄社化学、日本化薬、日本合成化学工業、根上工業、ダイセルオルネクス等の各社から販売されている市販品を用いてもよい。ウレタン（メタ）アクリレートの重量平均分子量は、３０００〜５００００が好ましく、４０００〜４００００がより好ましく、５０００〜３００００がさらに好ましい。
【００６２】
ウレタン（メタ）アクリレートのガラス転移温度は、０℃以下が好ましく、−１０℃以下がより好ましく、−３０℃以下がさらに好ましく、−４０℃以下が特に好ましい。低Ｔｇのウレタンアクリレートを用いることにより、ウレタン系セグメントにより架橋構造を導入してベースポリマーの凝集力を高めた場合でも、低温接着力に優れる粘着剤が得られる。ウレタン（メタ）アクリレートのガラス転移温度の下限は特に限定されないが、高温保持力に優れる粘着剤を得る観点からは、−１００℃以上が好ましく、−８０℃以上がより好ましく、−６０℃以上がさらに好ましい。
【００６３】
ウレタンジ（メタ）アクリレート等の多官能のウレタン（メタ）アクリレートを用いて、アクリル系セグメントにウレタン系セグメントによる架橋構造を導入する場合は、ベースポリマーのウレタン系セグメントのガラス転移温度は、ウレタン（メタ）アクリレートのガラス転移温度に略等しい。
【００６４】
＜ベースポリマーの調製＞
アクリル系セグメントとウレタン系セグメントを有するポリマーは、各種公知の方法により重合できる。ウレタン系セグメントの構成成分としてウレタンジ（メタ）アクリレート等の多官能のウレタン（メタ）アクリレートを用い、アクリル系セグメントを構成するためのモノマー成分とウレタン（メタ）アクリレートとを共重合することにより、アクリル系セグメントにウレタン系セグメントによる架橋構造が導入されたアクリル系ポリマーが得られる。
【００６５】
前述の通り、架橋構造の導入により凝集力を高め、かつ粘着シートの引張白濁を抑制するためには、ベースポリマーにおけるウレタン系セグメントの含有量は、アクリル系セグメント１００重量部に対して、３〜３０重量部が好ましい。したがって、ベースポリマー調製時のウレタン（メタ）アクリレートの使用量は、アクリル系セグメントを構成するためのモノマー成分１００重量部に対して、３〜３０重量部が好ましい。
【００６６】
ウレタン系セグメントの含有量の増大に伴って、粘着シートの引張白濁が生じやすくなる傾向がある。特に、ポリエーテルウレタン以外のウレタン成分の含有量が大きい場合に、引張白濁が生じやすい。そのため、ベースポリマーにおけるポリエーテルウレタン以外のウレタン成分の含有量は、アクリル系セグメント１００重量部に対して、７重量部以下が好ましく、５重量部以下がより好ましく、４重量部以下がさらに好ましい。また、ベースポリマーにおけるポリエーテルウレタン成分の含有量は、アクリル系セグメント１００重量部に対して３重量部以上が好ましく、５重量部以上がより好ましい。
【００６７】
前述のように、粘着シートの引張白濁を抑制可能なウレタン系セグメント量の範囲は、アクリル系セグメントとウレタン系セグメントの組み合わせによっても異なる。
【００６８】
アクリル系セグメントの主モノマーが炭素数６以下の鎖状アルキル基を有する（メタ）アクリル酸アルキルエステルである場合は、ウレタン系セグメントとの相溶性が高く、引張白濁が抑制される傾向がある。ベースポリマーにおけるウレタン系セグメントの含有量は、アクリル系セグメント１００重量部に対して、３〜３０重量部が好ましく、５〜２５重量部がより好ましい。ベースポリマーにおけるポリエーテルウレタン以外のウレタン系セグメントの含有量は、アクリル系セグメント１００重量部に対して、１５重量部以下が好ましく、１２重量部以下がより好ましく、１０重量部以下がさらに好ましい。ベースポリマーにおけるポリエーテルウレタン系セグメントの含有量は、アクリル系セグメント１００重量部に対して、３〜３０重量部が好ましく、４〜２５重量部がより好ましく、５〜２０重量部がさらに好ましい。
【００６９】
アクリル系セグメントの主モノマーが炭素数７〜１０の鎖状アルキル基を有する（メタ）アクリル酸アルキルエステルである場合は、炭素数６以下の鎖状アルキル基を有する（メタ）アクリル酸アルキルエステルが主モノマーである場合に比べて、粘着シートの引張白濁が生じやすい。そのため、ベースポリマーにおけるウレタン系セグメントの含有量は、アクリル系セグメント１００重量部に対して、３〜２０重量部が好ましく、５〜１５重量部がより好ましい。ベースポリマーにおけるポリエーテルウレタン以外のウレタン系セグメントの含有量は、アクリル系セグメント１００重量部に対して、５重量部以下が好ましく、３重量部以下がより好ましく、１重量部以下がさらに好ましい。ベースポリマーにおけるポリエーテルウレタン系セグメントの含有量は、アクリル系セグメント１００重量部に対して、３〜２０重量部が好ましく、４〜１５重量部がより好ましく、５〜１０重量部がさらに好ましい。
【００７０】
ウレタン系セグメントの構成成分として、ウレタン（メタ）アクリレートを用いる場合は、ウレタン系セグメントの量が上記範囲となるように、ウレタン（メタ）アクリレートの種類および使用量を調製すればよい。
【００７１】
ベースポリマーの重合方法としては、溶液重合、光重合、塊状重合、乳化重合等が挙げられる。ラジカル重合の反応効率が高いことから、溶液重合法、または光重合が好ましい。溶液重合の溶媒としては酢酸エチル、トルエン等が用いられる。
【００７２】
重合反応の種類に応じて、光重合開始剤や熱重合開始剤等の重合開始剤を用いてもよい。光重合開始剤としては、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤、アシルフォスフィンオキサイド系光重合開始剤等を用いることができる。熱重合開始剤としては、アゾ系開始剤、過酸化物系開始剤、過酸化物と還元剤とを組み合わせたレドックス系開始剤（例えば、過硫酸塩と亜硫酸水素ナトリウムの組み合わせ、過酸化物とアスコルビン酸ナトリウムの組み合わせ等）を用いることができる。
【００７３】
重合に際しては、分子量調整等を目的として、連鎖移動剤や重合禁止剤（重合遅延剤）等を用いてもよい。連鎖移動剤としては、α−チオグリセロール、ラウリルメルカプタン、グリシジルメルカプタン、メルカプト酢酸、２−メルカプトエタノール、チオグリコール酸、チオグルコール酸２−エチルヘキシル、２，３−ジメルカプト−１−プロパノール等のチオール類や、α−メチルスチレン二量体等が挙げられる。
【００７４】
ベースポリマーの調製においては、アクリル系セグメントとウレタン系セグメントの結合様式等に応じて、アクリル系セグメントを構成するモノマー成分およびウレタンセグメントの構成成分（例えばウレタン（メタ）アクリレート）の全量を一度に反応させてもよく、多段階で重合を行ってもよい。例えば、多段階の重合によりアクリル系セグメントにウレタン系セグメントによる架橋構造が導入されたポリマーを得る場合には、アクリル系セグメントを構成する単官能モノマーを重合して、プレポリマー組成物を形成し（予備重合）、プレポリマー組成物のシロップ中にウレタンジ（メタ）アクリレート等の多官能化合物を添加して、プレポリマー組成物と多官能モノマーとを重合（後重合）する方法が好ましい。プレポリマー組成物は、低重合度の重合物と未反応のモノマーとを含む部分重合物である。
【００７５】
アクリル系ポリマーの構成成分の予備重合を行うことにより、ウレタンジ（メタ）アクリレート等の多官能化合物による分枝点（架橋点）を、アクリル系セグメントに均一に導入できる。また、低分子量のポリマーまたは部分重合物と未重合のモノマー成分との混合物（粘着剤組成物）を基材上に塗布した後、基材上で後重合を行って、粘着シートを形成することもできる。
【００７６】
プレポリマー組成物等の低重合度組成物は低粘度で塗布性に優れるため、プレポリマー組成物と多官能化合物との混合物である粘着剤組成物を塗布後に基材上で後重合を行う方法によれば、粘着シートの生産性を向上できると共に、粘着シートの厚みを均一とすることができる。
【００７７】
プレポリマー組成物は、例えば、アクリル系セグメントを構成するモノマー成分と重合開始剤とを混合した組成物（「プレポリマー形成用組成物」と称する）を、部分重合（予備重合）させることにより調製できる。プレポリマー形成用組成物は、多官能化合物（多官能モノマーまたは多官能オリゴマー）を含んでいてもよい。例えば、ポリマーの原料となる多官能化合物の一部をプレポリマー形成用組成物に含有させ、プレポリマーを重合後に多官能化合物の残部を添加して後重合に供してもよい。
【００７８】
プレポリマー形成用組成物は、モノマーおよび重合開始剤以外に、必要に応じて連鎖移動剤等を含んでいてもよい。プレポリマーの重合方法は特に限定されないが、プレポリマーの分子量（重合率）の調整が容易であることから、光重合が好ましい。予備重合に用いられる重合開始剤や連鎖移動剤は特に限定されず、例えば、上述の光重合開始剤や連鎖移動剤を用いることができる。
【００７９】
プレポリマーの重合率は特に限定されないが、基材上への塗布に適した粘度とする観点から、３〜５０重量％が好ましく、５〜４０重量％がより好ましい。プレポリマーの重合率は、光重合開始剤の種類や使用量、ＵＶ光等の活性光線の照射強度・照射時間等を調整することによって、所望の範囲に調整できる。なお、プレポリマーの重合率は、プレポリマー組成物を１３０℃で３時間加熱した際の加熱（乾燥）前後の重量から、下記式により算出される。予備重合が溶液重合により行われる場合、プレポリマー組成物の全重量から溶媒の量を差し引いたものを、下記式における乾燥前重量として、重合率が算出される。
プレポリマーの重合率（％）＝乾燥後の重量／乾燥前の重量×１００
【００８０】
上記プレポリマー組成物に、多官能ウレタン（メタ）アクリレート、および必要に応じて、アクリル系セグメントを構成するモノマー成分の残部、重合開始剤、連鎖移動剤、その他の添加剤等を混合して硬化性粘着剤組成物を調製した後に、後重合を行うことにより、アクリル系セグメントにウレタン系セグメントによる架橋構造が導入されたベースポリマーが得られる。
【００８１】
後重合に用いられる重合開始剤や連鎖移動剤は特に限定されず、例えば、上述の光重合開始剤や連鎖移動剤を用いることができる。予備重合の際の重合開始剤がプレポリマー組成物中で失活せずに残存している場合は、後重合のための重合開始剤の添加を省略できる。
【００８２】
後重合の重合方法は特に限定されず、プレポリマーの重合方法と同一でもよく、異なっていてもよい。光重合によりプレポリマーの重合を行う場合は、後重合も光重合により行うことが好ましい。特に、溶媒を実質的に含まない無溶媒型の粘着剤組成物を調製するためには、光重合が適している。後重合後の反応物の重合率は、９５％以上が好ましく、９７％以上がより好ましく、９９％以上がさらに好ましい。
【００８３】
後重合後のベースポリマーは分子量が大きく粘度が高いため、基材への塗布が困難となる場合がある。そのため、粘着シートの形成においては、プレポリマー組成物およびウレタン（メタ）アクリレートを含む硬化性粘着剤組成物を調製し、粘着剤組成物を基材上に層状に塗布した後に後重合を行うことが好ましい。
【００８４】
上述のように、硬化性粘着剤組成物は、プレポリマー組成物およびウレタン（メタ）アクリレートに加えて、アクリル系セグメントを構成するモノマー成分の残部、重合開始剤、連鎖移動剤等を含んでいてもよい。硬化性粘着剤組成物は、ベースポリマー以外のポリマーやオリゴマー、各種の添加剤等を含んでいてもよい。
【００８５】
（オリゴマー）
硬化性粘着剤組成物および硬化後の粘着剤は、粘着シートの接着力の調整や、粘度調整等を目的として、各種のオリゴマーを含んでいてもよい。オリゴマーとしては、例えば重量平均分子量が１０００〜３００００程度のものが用いられる。オリゴマーとしては、アクリル系ベースポリマーとの相溶性に優れることから、アクリル系オリゴマーが好ましい。
【００８６】
アクリル系オリゴマーは、主たる構成モノマー成分として（メタ）アクリル酸アルキルエステルを含有する。中でも、構成モノマー成分として、鎖状アルキル基を有する（メタ）アクリル酸アルキルエステル（鎖状アルキル（メタ）アクリレート）、および脂環式アルキル基を有する（メタ）アクリル酸アルキルエステル（脂環式アルキル（メタ）アクリレート）を含むものが好ましい。鎖状アルキル（メタ）アクリレートおよび脂環式アルキル（メタ）アクリレートの具体例は、アクリル系セグメントの構成モノマーとして先に例示した通りである。
【００８７】
アクリル系オリゴマーのガラス転移温度は、２０℃以上が好ましく、３０℃以上がより好ましく、４０℃以上がさらに好ましい。ウレタン系セグメントによる架橋構造が導入された低Ｔｇのベースポリマーと高Ｔｇのアクリル系オリゴマーとを併用することにより、粘着剤の高温保持力が向上する傾向がある。アクリル系オリゴマーのガラス転移温度の上限は特に限定されないが、一般には２００℃以下であり、１８０℃以下が好ましく、１６０℃以下がより好ましい。アクリル系オリゴマーのガラス転移温度は、前述のＦｏｘ式により算出される。
【００８８】
例示の（メタ）アクリル酸アルキルエステルの中でも、鎖状アルキル（メタ）アクリレートとしては、ガラス転移温度が高く、ベースポリマーとの相溶性に優れることから、メタクリル酸メチルが好ましい。脂環式アルキル（メタ）アクリレートとしては、アクリル酸ジシクロペンタニル、メタクリル酸ジシクロペンタニル、アクリル酸シクロヘキシル、およびメタクリル酸シクロヘキシルが好ましい。すなわち、アクリル系オリゴマーは、構成モノマー成分として、アクリル酸ジシクロペンタニル、メタクリル酸ジシクロペンタニル、アクリル酸シクロヘキシル、およびメタクリル酸シクロヘキシルからなる群より選択される１種以上と、メタクリル酸メチルとを含むものが好ましい。
【００８９】
アクリル系オリゴマーを構成するモノマー成分全量に対する脂環式アルキル（メタ）アクリレートの量は、１０〜９０重量％が好ましく、２０〜８０重量％がより好ましく、３０〜７０重量％がさらに好ましい。アクリル系オリゴマーを構成するモノマー成分全量に対する鎖状アルキル（メタ）アクリレートの量は、１０〜９０重量％が好ましく、２０〜８０重量％がより好ましく、３０〜７０重量％がさらに好ましい。
【００９０】
アクリル系オリゴマーの重量平均分子量は、１０００〜３００００が好ましく、１５００〜１００００がより好ましく、２０００〜８０００がさらに好ましい。当該範囲の分子量を有するアクリル系オリゴマーを用いることにより、粘着剤の粘着力や高温での保持特性が向上する傾向がある。
【００９１】
アクリル系オリゴマーは、上記モノマー成分を各種の重合方法により重合することにより得られる。アクリル系オリゴマーの重合に際しては、各種の重合開始剤を用いてもよい。また、分子量の調整を目的として連鎖移動剤を用いてもよい。
【００９２】
粘着剤組成物にアクリル系オリゴマー等のオリゴマー成分を含める場合、その含有量は、上記のベースポリマー１００重量部に対して、０．５〜２０重量部が好ましく、１〜１５重量部がより好ましく、２〜１０重量部がさらに好ましい。粘着剤組成物中のオリゴマーの含有量が上記範囲である場合に、高温での接着性および高温保持力が向上する傾向がある。
【００９３】
（シランカップリング剤）
接着力の調整を目的として、粘着剤組成物中に、シランカップリング剤を添加してもよい。粘着剤組成物にシランカップリング剤が添加される場合、その添加量は、ベースポリマー１００重量部に対し通常０．０１〜５．０重量部程度であり、０．０３〜２．０重量部程度であることが好ましい。
【００９４】
（架橋剤）
ベースポリマーは、必要に応じて、上記の多官能化合物以外の架橋構造を有していてもよい。粘着剤組成物に架橋剤を含めることにより、ベースポリマーに架橋構造を導入できる。架橋剤としては、ポリマーに含まれる水酸基やカルボキシ基等の官能基と反応する化合物が挙げられる。架橋剤の具体例としては、イソシアネート系架橋剤、エポキシ系架橋剤、オキサゾリン系架橋剤、アジリジン系架橋剤、カルボジイミド系架橋剤、金属キレート系架橋剤等が挙げられる。
【００９５】
前述のように、ウレタン系セグメント以外による架橋構造の導入量が増加すると、粘着剤の低温接着力が低下する場合があるため、架橋剤の使用量は、ベースポリマー１００重量部に対して３重量部以下が好ましく、２重量部以下がより好ましく、１重量部以下がさらに好ましい。
【００９６】
（他の添加剤）
上記例示の各成分の他、粘着剤組成物は、粘着付与剤、可塑剤、軟化剤、劣化防止剤、充填剤、着色剤、紫外線吸収剤、酸化防止剤、界面活性剤、帯電防止剤等の添加剤を含んでいてもよい。
【００９７】
＜粘着剤組成物の調製＞
上記の各成分および必要に応じて溶媒を混合することにより、粘着剤組成物を調製できる。粘着シートを形成する場合、粘着剤組成物は、基材上への塗布に適した粘度（例えば、０.５〜２０Ｐａ・ｓ程度）を有することが好ましい。粘着剤組成物が溶液である場合は、ポリマーの分子量や溶液の固形分濃度等を調整することにより、組成物の粘度を適切な範囲に調整できる。
【００９８】
前述のように、粘着シートの形成においては、プレポリマー組成物およびウレタン（メタ）アクリレートを含む硬化性粘着剤組成物を調製し、粘着剤組成物を基材上に層状に塗布した後に、後重合を行うことが好ましい。プレポリマーの重合率、ウレタン（メタ）アクリレートの添加量、オリゴマーの添加量等を調製することにより、粘着剤組成物の粘度を適切な範囲に調整できる。粘着剤組成物は、粘度調整等を目的として、増粘性添加剤等を用いてもよい。
【００９９】
［粘着シート］
上記の粘着剤組成物をシート状に成形することにより、粘着シートが形成される。硬化性粘着剤組成物を用いる場合は、粘着剤組成物を基材上に塗布した後、加熱や活性光線照射等により、基材上で後重合を行うことにより、アクリル系セグメントにウレタン系セグメントによる架橋構造が導入された粘着剤からなる粘着シートが得られる。
【０１００】
粘着シートの厚みは特に限定されず、被着体の種類等に応じて適宜設定すればよい。粘着シートの厚みは、例えば、５〜５００μｍ程度である。被着体に対する接着性と厚みの均一性とを両立する観点から、粘着シートの厚みは、１０〜４００μｍが好ましく、１５〜３５０μｍがより好ましい。
【０１０１】
基材上への粘着剤組成物の塗布方法としては、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーター等の各種方法が用いられる。
【０１０２】
粘着剤組成物が溶液である場合は、粘着剤組成物を塗布後に、溶液を乾燥させることが好ましい。乾燥方法としては、加熱乾燥が好ましい。加熱乾燥温度は、好ましくは４０℃〜２００℃であり、さらに好ましくは、５０℃〜１８０℃であり、特に好ましくは７０℃〜１７０℃である。乾燥時間は、適宜、適切な時間が採用され得る。乾燥時間は、好ましくは５秒〜２０分、さらに好ましくは５秒〜１５分、特に好ましくは１０秒〜１０分である。
【０１０３】
粘着剤組成物が光硬化性である場合は、基材上に塗布後の粘着剤組成物に、活性光線を照射することにより光硬化が行われる。光硬化を行う際は、塗布層の表面にカバーシートを付設して、粘着剤組成物を２枚のシート間に挟持した状態で活性光線を照射して、酸素による重合阻害を防止することが好ましい。
【０１０４】
活性光線は、モノマーやウレタン（メタ）アクリレート等の重合性成分の種類や、光重合開始剤の種類等に応じて選択すればよく、一般には、紫外線および／または短波長の可視光が用いられる。照射光の積算光量は、１００〜５０００ｍＪ／ｃｍ２程度が好ましい。光照射のための光源としては、粘着剤組成物に含まれる光重合開始剤が感度を有する波長範囲の光を照射できるものであれば特に限定されず、ＬＥＤ光源、高圧水銀ランプ、超高圧水銀ランプ、メタルハライドランプ、キセノンランプ等が好ましく用いられる。
【０１０５】
粘着シートの形成に用いられる基材およびカバーシートとしては、任意の適切な基材が用いられる。基材およびカバーシートは、粘着シートとの接触面に離型層を備える離型フィルムでもよい。
【０１０６】
図１は、粘着シート５の両面に離型フィルム１，２が仮着された離型フィルム付き粘着シートの構成例を示す断面図である。離型フィルム１，２は、粘着シート５を被着体との貼り合わせに用いられるまでの間、粘着シートの表面を保護する目的で用いられる。離型フィルム１，２としては、フィルム基材１０，２０の表面（粘着シート５の接着面）に離型層１１，２１を備えるものが好ましく用いられる。
【０１０７】
離型フィルムのフィルム基材としては、各種の樹脂材料からなるフィルムが用いられる。樹脂材料としては、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの中でも、ポリエチレンテレフタレート等のポリエステル系樹脂が特に好ましい。
【０１０８】
フィルム基材の厚みは、１０〜２００μｍが好ましく、２５〜１５０μｍがより好ましい。粘着シート５の両面に離型フィルム１，２が設けられる場合、一方の離型フィルム１の厚みと他方の離型フィルム２の厚みは、同一でもよく、異なっていてもよい。離型フィルムを基材として粘着剤組成物を塗布した後に、離型フィルムを介して粘着剤組成物に活性光線を照射して光硬化を行う場合は、光照射面に設けられる離型フィルムは透明であることが好ましい。
【０１０９】
離型層の材料としては、シリコーン系離型剤、フッ素系離型剤、長鎖アルキル系離型剤、脂肪酸アミド系離型剤等が挙げられる。離型層の厚みは、一般には、１０〜２０００ｎｍ程度である。離型剤の種類や離型層の厚みを変更することにより、剥離フィルム１，２の粘着剤層５からの剥離力を調整できる。
【０１１０】
粘着シート５から第一離型フィルム１を剥離する際の剥離力と、粘着シート５から第二離型フィルムを剥離する際の剥離力とは同一でも異なっていてもよい。両者の剥離力が異なる場合は、相対的に剥離力の小さい離型フィルム２を粘着シート５から先に剥離して第一の被着体との貼り合わせを行い、相対的に剥離力の大きい離型フィルム１（重剥離フィルム）を剥離して、第二の被着体との貼り合わせを行う場合の作業性に優れる。
【０１１１】
離型フィルム１，２としては、粘着シートの形成（粘着剤組成物の塗布）時に用いた基材やカバーシートをそのまま用いてもよく、粘着シートの形成後に、別の離型フィルムに貼り替えを行ってもよい。
【０１１２】
＜粘着シートの物性＞
本発明の粘着シートは、粘着剤を構成するベースポリマーとして、アクリル系セグメントとウレタン系セグメントを含むポリマーを含有するため、低温での接着性と高温での接着保持力を両立可能である。また、ウレタン系セグメントの種類および含有量を調製することにより、引張等の変形に伴う粘着シートの白濁が抑制されている。
【０１１３】
高温保持力を高める観点から、粘着シートの温度２５℃における剪断貯蔵弾性率Ｇ’２５℃は、０．０５ＭＰａ以上が好ましく、０．１０ＭＰａ以上がより好ましく、０．１３ＭＰａ以上がさらに好ましく、０．１５ＭＰａ以上が特に好ましい。また、粘着シートの温度８０℃における剪断貯蔵弾性率Ｇ’８０℃は、０．０１ＭＰａ以上が好ましく、０．０３ＭＰａ以上がより好ましく、０．０５ＭＰａ以上がさらに好ましい。
【０１１４】
接着保持力の観点においては、Ｇ’２５℃およびＧ’８０℃の上限は特に限定されない。粘着シートに適度の粘性と濡れ性を持たせるためには、Ｇ’２５℃は３ＭＰａ以下が好ましく、１ＭＰａ以下がより好ましく、０．５ＭＰａ以下がさらに好ましい。同様の観点から、Ｇ’８０℃は０．３ＭＰａ以下が好ましく、０．２５ＭＰａ以下がより好ましい。
【０１１５】
高温保持力と低温接着性とを両立する観点から、粘着シートのガラス転移温度Ｔｇ（℃）と、温度２５℃における剪断貯蔵弾性率Ｇ’２５℃（ＭＰａ）との積は、−１以下が好ましく、−３以下がより好ましく、−４以下がさらに好ましい
【０１１６】
＜粘着シートの用途＞
本発明の粘着シートは、各種の透明部材や不透明部材の貼り合わせに使用可能である。被着体の種類は特に限定されず、各種の樹脂材料、ガラス、金属等が挙げられる。特に、本発明の粘着シートは、引張白濁が抑制されているため、透明性が求められる用途に適している。すなわち、本発明の粘着シートは、透明部材同士の貼り合わせ、または透明部材と不透明部材との貼り合わせに好適に使用できる。
【０１１７】
図２は、粘着シート５の一方の面に透明フィルム３が固着された粘着性フィルムの断面図である。図２に示す粘着性フィルム１０１は、粘着シート５の他方の面に離型フィルム１が仮着されている。
【０１１８】
透明フィルム３の可視光透過率は、好ましくは８０％以上、より好ましくは９０％以上である。透明フィルム３の厚みは特に限定されないが、強度や取扱性等の作業性、薄層性等の観点から、５〜３００μｍ程度が好ましく、１０〜２５０μｍがより好ましく、２０〜２００μｍがさらに好ましい。
【０１１９】
透明フィルム３を構成する樹脂材料としては、例えば、透明性、機械強度、および熱安定性に優れる熱可塑性樹脂が挙げられる。このような熱可塑性樹脂の具体例としては、トリアセチルセルロース等のセルロース系樹脂、ポリエステル系樹脂、ポリエーテルスルホン系樹脂、ポリスルホン系樹脂、ポリカーボネート系樹脂、ポリアミド系樹脂、ポリイミド系樹脂、ポリオレフィン系樹脂、（メタ）アクリル系樹脂、環状ポリオレフィン系樹脂（ノルボルネン系樹脂）、ポリアリレート系樹脂、ポリスチレン系樹脂、ポリビニルアルコール系樹脂、およびこれらの混合物が挙げられる。
【０１２０】
図２に示す基材付き粘着シートの形成においては、例えば、図１に示す離型フィルム付き粘着シートから一方の離型フィルム２を剥離して、粘着シート５の露出面を透明フィルム３と貼り合わせればよい。粘着シートの形成（塗布）時に用いる基材およびカバーシートのいずれか一方として透明フィルム３を用いてもよい。
【０１２１】
粘着シート５の表面に仮着された離型フィルム１を剥離した後、粘着シート５の露出面を被着体に貼り合わせることにより、被着体の表面に、粘着性フィルムを貼り合わせることができる。
【０１２２】
粘着性フィルムは、使用時に変形が生じる部材の表面保護等に使用される。例えば、粘着性フィルムはメンブレンスイッチの表面保護に使用できる。メンブレンスイッチは、スイッチの識別等を目的として、表面シートに文字等が印刷されている。表面シートの印刷面が露出していると、使用に伴って印刷が薄くなり文字等の識別が困難となる場合があるため、印刷面の表面に保護シートが設けられる。
【０１２３】
保護シートとして設けられた粘着性フィルムの上からのスイッチを押下すると、粘着シートが変形する。本発明の粘着シートは変形による白濁が生じ難いため、スイッチの押下を繰り返した場合でも透明性が保たれ、表面シートの印刷文字の視認性を維持できる。
【０１２４】
本発明の粘着シートは、透明性に優れ、かつ低温接着性や高温保持力も高いため、メンブレンスイッチに限らず、各種部材の貼り合わせ等に適用可能である。
【実施例】
【０１２５】
以下に実施例および比較例を挙げて、本発明をより詳細に説明するが、本発明はこれらの実施例に限定されるものではない。
【０１２６】
［アクリルオリゴマーの作製］
メタクリル酸ジシクロペンタニル（ＤＣＰＭＡ）６０重量部、メタクリル酸メチル（ＭＭＡ）４０重量部、連鎖移動剤としてα−チオグリセロール３．５重量部、および重合溶媒としてトルエン１００重量部を混合し、窒素雰囲気下にて７０℃で１時間撹拌した。次に、熱重合開始剤として２，２’−アゾビスイソブチロニトリル（ＡＩＢＮ）０．２重量部を投入し、７０℃で２時間反応させた後、８０℃に昇温して２時間反応させた。その後、反応液を１３０℃に加熱して、トルエン、連鎖移動剤および未反応モノマーを乾燥除去して、固形状のアクリルオリゴマーを得た。アクリルオリゴマーの重量平均分子量は５１００であった。
【０１２７】
［実施例１］
（プレポリマーの重合）
プレポリマー形成用モノマー成分として、アクリル酸ブチル（ＢＡ）５２．８重量部、アクリル酸シクロヘキシル（ＣＨＡ）１０．９重量部、Ｎ−ビニル−２−ピロリドン（ＮＶＰ）９．７重量部、アクリル酸４−ヒドロキシブチル（４ＨＢＡ）１４．８重量部、およびアクリル酸イソステアリル（ＩＳＴＡ）１１．８重量部、ならびに光重合開始剤（ＢＡＳＦ製「イルガキュア１８４」：０．０３５重量部、およびＢＡＳＦ製「イルガキュア６５１」：０．０３５重量部を配合した後、粘度（ＢＨ粘度計Ｎｏ．５ローター、１０ｒｐｍ、測定温度３０℃）が約２０Ｐａ・ｓになるまで紫外線を照射して重合を行い、プレポリマー組成物（重合率；約９％）を得た。
【０１２８】
（光硬化性粘着剤組成物の調製
上記のプレポリマー組成物に、ウレタン（メタ）アクリレートとして、末端アクリル変性ポリエーテルウレタン（日本合成化学工業製「ＵＶ‐３３００Ｂ」）：７重量部、および末端アクリル変性ポリエステルウレタン（日本合成化学工業製「ＵＶ‐３０１０Ｂ」）：３重量部、上記のアクリルオリゴマー：５重量部、光重合開始剤として、イルガキュア１８４：０．０５重量部、およびイルガキュア６５１：０．５７重量部、連鎖移動剤として、α‐メチルスチレン二量体（日油製「ノフマー  ＭＳＤ」）：０．２重量部、ならびにシランカップリング剤として信越化学製「ＫＢＭ４０３」）：０．３重量部を添加した後、これらを均一に混合して、粘着剤組成物を調製した。
【０１２９】
（粘着シートの作製）
表面にシリコーン系離型層が設けられた厚み５０μｍのポリエチレンテレフタレート（ＰＥＴ）フィルム（三菱ケミカル製「ＭＲＦ５０」）上に、上記の光硬化性粘着剤組成物を厚み１５０μｍになるように塗布して塗布層を形成し、この塗布層上に、片面がシリコーン剥離処理された厚み３８μｍのＰＥＴフィルム（三菱ケミカル製「ＭＲＦ３８」）を貼り合わせた。この積層体に、厚み３８μｍのＰＥＴフィルム側から、ランプ直下の照射面における照射強度が５ｍＷ／ｃｍ２になるように位置調節したブラックライトにより、紫外線を３００秒間照射して光硬化を行った。その後、９０℃の乾燥機で２分間乾燥処理を行い、残存モノマーを揮発させ、厚み１５０μｍの粘着シートを得た。
【０１３０】
［実施例２〜６、比較例１〜５］
プレポリマーの重合における仕込みモノマー組成、および粘着剤組成物に添加する多官能化合物（ウレタンアクリレートおよび／または多官能アクリレート）、アクリルオリゴマー、光重合開始剤、および連鎖移動剤の種類および添加量を表１に示すように変更した。それ以外は実施例１と同様にして光硬化性粘着剤組成物を調製し、基材上への塗布、光硬化および残存モノマーの除去を行い、粘着シートを得た。
【０１３１】
なお、表１において、各成分は以下の略称により記載されている。
＜アクリル系モノマー＞
ＢＡ      ：アクリル酸ブチル
２ＨＥＡ  ：アクリル酸２−エチルヘキシル
ＣＨＡ    ：アクリル酸シクロヘキシル
ＮＶＰ    ：Ｎ−ビニル−２−ピロリドン
４ＨＢＡ  ：アクリル酸４−ヒドロキシブチル
２ＨＥＡ  ：アクリル酸２−ヒドロキシエチル
ＩＳＴＡ    ：アクリル酸イソステアリル
２ＭＥＡ  ：アクリル酸２−メトキシエチル
【０１３２】
＜ウレタンアクリレート＞
ＵＮ−３５０：根上工業製「アートレジン  ＵＮ‐３５０」（重量平均分子量約１２５００、ガラス転移温度−５７℃のポリエステルウレタンジアクリレート）
ＵＶ−３３００Ｂ：日本合成化学工業製「ＵＶ‐３３００Ｂ」（重量平均分子量約１２０００、ガラス転移温度−３０℃のポリエーテルウレタンジアクリレート）
ＵＶ−３０１０Ｂ：日本合成化学工業製「ＵＶ−３０１０Ｂ」（重量平均分子量約１１０００のポリエステルウレタンジアクリレート）
ＵＶ−３０００Ｂ：日本合成化学工業製「ＵＶ−３０００Ｂ」（重量平均分子量約１８０００、ガラス転移温度−３９℃のポリエステルウレタンジアクリレート）
＜多官能アクリレート＞
ＨＤＤＡ    ：ヘキサンジオールジアクリレート
＜光重合開始剤＞
Ｉｒｇ６５１：イルガキュア６５１（２，２−ジメトキシ−１，２−ジフェニルエタン−１−オン）
Ｉｒｇ１８４：イルガキュア１８４（１−ヒドロキシ−シクロヘキシル−フェニル−ケトン）
【０１３３】
［評価］
＜重量平均分子量＞
アクリルオリゴマーおよびウレタン（メタ）アクリレートの重量平均分子量（Ｍｗ）は、東ソー製のＧＰＣ（ゲル・パーミエーション・クロマトグラフィー）装置（製品名「ＨＬＣ−８１２０ＧＰＣ」）により測定した。測定サンプルは、ベースポリマーをテトラヒドロフランに溶解して０．１重量％の溶液としたものを、０．４５μｍのメンブレンフィルターで濾過した濾液を用いた。ＧＰＣの測定条件は下記の通りである。
（測定条件）
カラム：東ソー社製、Ｇ７０００ＨＸＬ＋ＧＭＨＸＬ＋ＧＭＨＸＬ
カラムサイズ：各７．８ｍｍφ×３０ｃｍ（合計カラム長さ：９０ｃｍ）
カラム温度：４０℃・流量：０．８ｍＬ／ｍｉｎ
注入量：１００μＬ
溶離液：テトラヒドロフラン
検出器：示差屈折計（ＲＩ）
標準試料：ポリスチレン
【０１３４】
＜粘着シートの貯蔵弾性率およびガラス転移温度＞
粘着シートを１０枚積層して厚さ約１．５ｍｍとしたものを測定用サンプルとした。Rheometric Scientific社製「Advanced Rheometric Expansion System (ARES)」を用いて、以下の条件により、動的粘弾性測定を行った。
（測定条件）
変形モード：ねじり
測定周波数：１Ｈｚ
昇温速度：５℃／分
形状：パラレルプレート  ７．９ｍｍφ
【０１３５】
剪断貯蔵弾性率は、測定結果から、各温度における貯蔵弾性率Ｇ’を読み取ることにより求めた。損失正接（ｔａｎδ）が極大となる温度（ピークトップ温度）を粘着シートのガラス転移温度とした。
【０１３６】
＜引張白濁＞
粘着シートを幅２０ｍｍ×長さ５０ｍｍにカットして、一方の離型フィルムを剥離し、長さ方向の両端に、幅２０ｍｍ×長さ１５ｍｍの接触面積となるように、厚み７５μｍのＰＥＴフィルムを貼り合わせた。粘着シートの他方の離型フィルムを剥離した後、両端に貼り合わせられたＰＥＴフィルムを引張り、粘着シートを長さ方向に２倍（両端のＰＥＴフィルムの間隔が６０ｍｍ）となるように引き延ばした。引張後の粘着シートを目視にて確認し、透明であったものをＯＫ，白濁がみられたものをＮＧとした。
［評価結果］
各粘着シートの組成および評価結果を表１に示す。
【０１３７】
【表１】
2019131681.tif 000003
【０１３８】
実施例１〜６の粘着シートは、いずれも引張試験後も白濁みられなかった。ウレタン系セグメントとしてポリエステルウレタン鎖のみを含む比較例１〜４では、白濁がみられた。また、アクリル系セグメント１００重量部に対して４０重量部のウレタン系セグメントを含む比較例５でも白濁がみられた。
【０１３９】
アクリル系セグメント１００重量部に対して２０重量部のウレタン系セグメントを含む比較例２〜４では白濁がみられたのに対して、実施例３では白濁がみられなかった。実施例３と比較例１とを対比すると、両者はポリエーテルウレタン系セグメント以外のウレタン系セグメント（ポリエステルウレタンセグメント）の含有量がいずれも１０重量部であり、実施例３の方がウレタン系セグメントの含有量が多いにも関わらず、実施例３では白濁がみられず比較例１では白濁がみられた。これは、アクリル酸ブチルを主モノマーがアクリル酸ブチルである実施例３では、アクリル系セグメントがウレタン系セグメントとの相溶性に優れていることに由来すると考えられる。
【０１４０】
以上の結果から、アクリル系セグメントの構成、ならびにアクリル系セグメントに結合したウレタン系セグメントの種類および量を調整することにより、引張白濁が抑制された粘着シートが得られることが分かる。
【符号の説明】
【０１４１】
５          粘着シート
１，２      離型フィルム
１０，２０  フィルム基材
１１，２１  離型層
３          透明フィルム
【図１】
2019131681.tif 000004
【図２】
2019131681.tif 000005